(57)【要約】【課題】窒化鉄系磁性粉末において「焼結防止」と「窒化促進」を両立させたものを安定して製造する技術を提供する。【解決手段】Ｆｅ16Ｎ2相主体の粒子からなる平均粒子径２０ｎｍ以下の粉末において、ＴＡＰ密度が０.７５ｇ／ｃｍ3以下、かつＸ線回折パターンから算出される窒化率が７０〜１００％であることを特徴とする窒化鉄系磁性粉末。この窒化鉄系磁性粉末には、焼結防止剤として希土類元素（Ｙも希土類元素として扱う）がＦｅに対するモル比で４〜１５モル％含有される。上記の特性を有する窒化鉄系磁性粉末は、オキシ水酸化鉄（原料粉）を合成する工程で、オキシ水酸化鉄の成長過程に酸化剤として過酸化水素水を用い、かつ希土類元素を十分に添加する製法によって製造される。【選択図】図１
2008103510.tif 000002
【特許請求の範囲】
【請求項１】
Ｆｅ16Ｎ2相主体の粒子からなる平均粒子径２０ｎｍ以下の粉末において、ＴＡＰ密度が０.７５ｇ／ｃｍ3以下、かつＸ線回折パターンから算出される窒化率が７０〜１００％であることを特徴とする窒化鉄系磁性粉末。
【請求項２】
希土類元素（Ｙも希土類元素として扱う）をＦｅに対するモル比で３.５〜１５モル％含有する請求項１に記載の窒化鉄系磁性粉末。
【請求項３】
希土類元素（Ｙも希土類元素として扱う）をＦｅに対するモル比で３.５〜１５モル％含有し、さらにＡｌをＦｅに対するモル比で５〜２５モル％含有する請求項１に記載の窒化鉄系磁性粉末。
【請求項４】
溶液中で２価のＦｅイオンを酸化させてオキシ水酸化鉄を合成する工程（オキシ水酸化鉄合成工程）、オキシ水酸化鉄を還元させてα−Ｆｅを生成させる工程（還元工程）、α−Ｆｅを窒化させてＦｅ16Ｎ2相を生成させる工程（窒化工程）を経ることにより窒化鉄系磁性粉末を製造するに際し、
オキシ水酸化鉄合成工程において、オキシ水酸化鉄の成長過程に過酸化水素水を酸化剤として使用するとともに、前記の成長過程および成長過程終了後の少なくとも一方の段階で、希土類元素（Ｙも希土類元素として扱う）を溶液中のＦｅに対するモル比で３.５〜１５モル％添加することを特徴とする窒化鉄系磁性粉末の製造法。
【請求項５】
オキシ水酸化鉄合成工程において、前記の成長過程および成長過程終了後の少なくとも一方の段階で、さらにＡｌを溶液中のＦｅに対するモル比で５〜１５モル％添加する請求項４に記載の窒化鉄系磁性粉末の製造法。
【発明の詳細な説明】
【技術分野】
【０００１】
本発明は、高記録密度の磁気記録媒体に使用される窒化鉄系の磁性粉末に関する。
【背景技術】
【０００２】
高密度記録媒体に適した優れた磁気特性を持つ磁性粉末として、Ｆｅ16Ｎ2相を主相とする窒化鉄系磁性粉末が知られている。例えば特許文献１には、高保磁力（Ｈｃ）、高飽和磁化（σｓ）を発現する磁性体として比表面積の大きい窒化鉄系の磁性体が開示され、Ｆｅ16Ｎ2相の結晶磁気異方性と磁性粉末の比表面積を大きくすることの相乗効果として、形状に因らず高磁気特性が得られると教示されている。
【０００３】
特許文献２には、特許文献１の技術に改良を加えた磁性粉末として、本質的に球状ないし楕円状の希土類−鉄−ホウ素系、希土類−鉄系、希土類−窒化鉄系の磁性粉末が記載されており、それらを用いてテープ媒体を作製することにより優れた磁気特性が得られることが教示されている。
【０００４】
特許文献３には、鉄酸化物を還元して得た還元粉をアンモニア処理してＦｅ16Ｎ2相主体の窒化鉄系磁性粉末を製造するに際し、前記の鉄酸化物としてＡｌを固溶したオキシ水酸化鉄を使用することが記載されている。これにより、従来懸案となっていた微粒子化した場合の問題、すなわち、粒子径２０ｎｍ以下といった微粒子化を行うと粒度分布や分散性が悪くなり、塗布型磁気記録媒体の磁性粉末に使用する場合に出力、ノイズ、Ｃ／Ｎ比等の向上が難しくなるという問題が改善されるという。
【０００５】
【特許文献１】特開２０００−２７７３１１号公報
【特許文献２】国際公開第０３／０７９３３３号パンフレット
【特許文献３】特開２００５−２６８３８９号公報
【特許文献４】特開平１１−３４００２３号公報
【発明の開示】
【発明が解決しようとする課題】
【０００６】
特許文献３等の技術によって、昨今では高記録密度磁性材料に好適な高性能の窒化鉄系磁性粉末が提供可能となってきた。しかし、ミクロな領域まで拡大して磁性粉末（磁性粒子）を観察すると、いくつかの粒子が焼結したクラスターが少なからず存在することが明らかになってきた。焼結した粒子は媒体中での分散性を悪化させるため、ノイズの高い媒体となる問題がある。また窒化鉄系磁性粉末は一軸結晶異方性を持つことから、異方性の軸の向きが異なって焼結した場合、媒体の配向特性が著しく悪化する問題を生じる。媒体中における粉末の分散性を改善するためには、粒子間の焼結を減らしてＴＡＰ密度を低くする必要があるが、その手段としては、焼結防止剤（Ａｌや希土類元素等）の添加量を増やす方法が一般的である。焼結防止剤は、窒化鉄相に固溶させたり、窒化鉄相表面に被着させたりすることで粉末粒子中に含有させる。その添加は、一般に鉄酸化物（例えばオキシ水酸化鉄）を合成する湿式段階で行われる。
【０００７】
しかし、焼結防止剤として効果の高い希土類元素（Ｙも希土類元素として扱う）を多く被着させて窒化鉄系磁性粉末を作製した場合、焼結が十分に抑制される反面、窒化工程において窒化の進行が阻害されるという問題があった。この場合、窒化率の低い粉末が得られてしまい、窒化鉄系磁性粉末が有する本来の磁気特性が十分に発揮されない。
【０００８】
このように、窒化鉄系磁性粉末において「焼結防止」と「窒化促進」を両立させたものを安定して製造する技術は未だ確立されていない。本発明は、これらを両立させ、媒体中への分散性と、磁気特性を同時に改善した窒化鉄系磁性粉末を提供しようというものである。
【課題を解決するための手段】
【０００９】
上記目的は、Ｆｅ16Ｎ2相主体の粒子からなる平均粒子径２０ｎｍ以下の粉末において、ＴＡＰ密度が０.７５ｇ／ｃｍ3以下、かつＸ線回折パターンから算出される窒化率が７０〜１００％であることを特徴とする窒化鉄系磁性粉末によって達成される。この窒化鉄系磁性粉末には、焼結防止剤として希土類元素（Ｙも希土類元素として扱う）がＦｅに対するモル比で３.５〜１５モル％含有される。さらにＡｌがＦｅに対するモル比で５〜１５モル％含有されるものが好適な対象となる。
【００１０】
「窒化率」は、Ｃｏ−Ｋα線を用いた当該粉末のＸ線回折パターンにおいて、２θ＝５０.０°付近に検出されるピークの強度Ｉ1と、２θ＝５２.４°付近に検出されるピークの強度Ｉ2との強度比、Ｉ1／Ｉ2に基づいて以下のように求められる。すなわち、Ｉ1はＦｅ16Ｎ2相の（２０２）面のピーク強度であり、Ｉ2はＦｅ16Ｎ2相の（２２０）面のピークとα−Ｆｅ相の（１１０）面のピークが重なったピークの強度である。Ｉ1／Ｉ2＝２のときα−Ｆｅは実質的に残存していないとみなして窒化率＝１００％とし、Ｉ1／Ｉ2＝１のとき窒化率＝５０％とする。そして、測定された実際のＩ1／Ｉ2値から比例配分により当該粉末の窒化率を算出する。Ｉ1／Ｉ2＞２となった場合は窒化率＝１００％とする。
【００１１】
本明細書において、Ｆｅに対する元素Ｘのモル比（％）は、Ｘ／Ｆｅ×１００により算出される値である。上式のＸおよびＦｅの箇所にはそれぞれ原子％で表される元素ＸおよびＦｅの含有量が代入される。
【００１２】
平均粒子径はＴＥＭ（透過型電子顕微鏡）観察によって求められる。すなわち、倍率１０万倍以上のＴＥＭ写真として映し出された粒子のうち、２粒子もしくはそれ以上の粒子が重なっているのか焼結しているのか判別できない粒子を除き、粒子同士の境界が判別できる粒子をランダムに１０００個選び、それぞれの粒子の中で写真上での最も長い径を測定して、それを個々の粒子の径（ｎｍ）とし、その平均値を平均粒子径とする。
【００１３】
上記の窒化鉄系磁性粉末の製造法として、溶液中で２価のＦｅイオンを酸化させてオキシ水酸化鉄を合成する工程（オキシ水酸化鉄合成工程）、オキシ水酸化鉄を還元させてα−Ｆｅを生成させる工程（還元工程）、α−Ｆｅを窒化させてＦｅ16Ｎ2相を生成させる工程（窒化工程）を経ることにより窒化鉄系磁性粉末を製造するに際し、
オキシ水酸化鉄合成工程において、少なくともオキシ水酸化鉄の成長過程に過酸化水素水を酸化剤として使用するとともに、前記の成長過程および成長過程終了後の少なくとも一方の段階で、希土類元素（Ｙも希土類元素として扱う）を溶液中のＦｅに対するモル比で３.５〜１５モル％添加することを特徴とする製造法が提供される。
【００１４】
上記製造法のオキシ水酸化鉄合成工程において、前記の成長過程および成長過程終了後の少なくとも一方の段階で、さらにＡｌを溶液中のＦｅに対するモル比で５〜１５モル％添加することができる。
【発明の効果】
【００１５】
本発明によれば、窒化鉄系磁性粉末の製造において「焼結防止」と「窒化促進」の両立を図ることが可能になった。焼結防止により「低ＴＡＰ密度化」が達成され、これにより、媒体における「粒度分布の改善」ひいては「保磁力分布の改善」が実現される。また「分散性改善」が実現され、磁化容易軸が異なる方向を向いた粒子同士の焼結体が引き起こす配向特性の悪化が抑制される。そして、窒化促進により「磁気特性改善」が同時に実現される。したがって本発明は、塗布型磁気記録媒体等において一層の高記録密度化を可能にし、多量の情報をバックアップするためのデータストレージ分野等への適用が期待される。
【発明を実施するための最良の形態】
【００１６】
窒化鉄系磁性粉末は、代表的には以下の３工程を基本とするプロセスによって製造される。
［１］オキシ水酸化鉄合成工程
溶液中で２価のＦｅイオンを酸化させてオキシ水酸化鉄を合成する湿式工程である。本明細書では、合成されたオキシ水酸化鉄に焼結防止剤等の元素を被着させる湿式過程も、この工程に含めている。
［２］還元工程
オキシ水酸化鉄を還元させてα−Ｆｅを生成させる工程である。
［３］窒化工程
α−Ｆｅを窒化させてＦｅ16Ｎ2相を生成させる工程である。
【００１７】
還元工程では通常「乾式法」が採用され、還元性ガス雰囲気中でオキシ水酸化鉄の粉末を３００〜７００℃といった温度に加熱する処理が施される。この加熱過程で粒子同士の焼結が生じやすく、これが問題となる。焼結を抑制する手段としてはＡｌや希土類元素（Ｙも希土類元素として扱う）をオキシ水酸化鉄に固溶させるか被着させることが有効であり、従来からそのような手法が採られている。ただし、窒化鉄系磁性粉末を合成するには、窒化工程にてα−Ｆｅを窒化させる必要がある。この窒化工程において、焼結防止剤として添加された希土類元素（Ｙも希土類元素として扱う）が、α−Ｆｅの窒化反応を阻害するいわば副作用を呈し、磁気特性の向上を阻む要因になっていた。
【００１８】
発明者らは種々実験を繰り返している中で、オキシ水酸化鉄合成工程において、過酸化水素水を酸化剤に使用してオキシ水酸化鉄粒子を成長させたとき、そのオキシ水酸化鉄は、希土類元素（Ｙも希土類元素として扱う）がＦｅとのモル比で１５モル％程度含有されていても、窒化工程での窒化阻害を引き起こしにくいことがわかった。その理由は現時点で未解明であるが、再現性のある結果が得られることが確認されている。
【００１９】
〔ＴＡＰ密度〕
ＴＥＭ（透過型電子顕微鏡）で観察される粉末粒子の形状において、粒子の最も長い部分の径を「長径」と呼び、長径に対し直角方向で最も長い部分の径を「短径」と呼び、長径／短径の比を当該粒子の「アスペクト比」と呼ぶとき、一般的に、粒子形状が針状（アスペクト比が例えば３〜５）の場合は、粒子同士が絡み合うため隙間が多く、粒子は詰まりにくい。一方、粒子形状が球状または楕円体状（アスペクト比が例えば１〜２）の場合は、粒子は詰まりやすくなる。磁性粉末をバインダー（高分子基材）中に分散・混練して媒体（例えばテープ）を作製するとき、バインダーとのなじみ性等の改善のために、ほぐしやすい形態の粉末であることが望まれる。そのためには嵩密度、すなわちＴＡＰ密度が低い粉末を得ることが重要である。しかし、窒化鉄系磁性粉末の粒子は球状または楕円体状であるため、たとえ焼結を起こしていなくても針状粒子に比べ、充填率が増してしまい、ＴＡＰ密度が高くなる傾向がある。発明者らの検討の結果、平均粒子径が２０ｎｍ以下の窒化鉄系磁性粉末において、ＴＡＰ密度が０.７５ｇ／ｃｍ3以下にコントロールされているものは、媒体における保磁力分布が従来に比べて顕著に改善されていると言える。ＴＡＰ密度がこれよりも高い場合には、粒子が焼結している可能性だけでなく、粒子の粒度分布も悪くなっている可能性がある。すなわち、大きい粒子と大きい粒子の狭間に小さい粒子が入りこんだ結果、ＴＡＰ密度が高くなっていることが考えられる。そうした粒子群の場合、粒子が持つ磁性にもバラツキが生じ、保磁力分布の値も悪いものとなってしまうので好ましくないということもいえる。
【００２０】
〔窒化率〕
データストレージテープをはじめとする高密度磁気記録媒体において優れた磁気特性を発揮させるためには、窒化鉄系磁性粉末において前述の定義による窒化率が少なくとも７０％以上であることが必要である。これより窒化率が低いと、窒化による効果すなわち結晶磁気異方性による良好な磁気特性が十分に発揮されない。窒化率は７５％以上であることがより好ましい。
【００２１】
以下、代表的な製造法について説明する。
〔オキシ水酸化鉄合成工程〕
湿式で原料粉であるオキシ水酸化鉄を合成する。通常の場合、まず２価のＦｅイオンを含む水溶液を用意する。例えば、第一鉄塩水溶液（ＦｅＳＯ4、ＦｅＣｌ2などの水溶液）を水酸化アルカリ（ＮａＯＨやＫＯＨ水溶液）や炭酸アルカリで中和した液が採用できる。このときに、希土類元素（Ｙも希土類元素として扱う）を目標含有量の半分以下、好ましくは４割以下、より好ましくは３割以下の量だけあらかじめ添加しておくことが好ましい。この希土類元素の初期添加によって、特に２０ｎｍ以下の微粒子を作成する際に粒径の整った球形のオキシ水酸化鉄を得ることができる。この液に空気や純酸素などを吹き込んでＦｅを急速に酸化させ、オキシ水酸化鉄の核晶を生成させる。その後、残りの２価のＦｅイオンを酸化させ、前記の核晶の上にオキシ水酸化鉄を析出させることによりオキシ水酸化鉄の粒子を成長させる。この成長過程での酸化反応は、通常、酸化剤として空気を使用することで十分進行させることができる。しかし、本発明の窒化鉄系磁性粉末を得るためには、ここで過酸化水素水を酸化剤として使用することが重要となる。
【００２２】
この成長過程において、希土類元素の溶液（硫酸イットリウムや硫酸ランタン水溶液）を同時に滴下するか、あるいはオキシ水酸化鉄を生成させた後に希土類元素の水溶液を添加することにより、焼結防止剤である希土類元素（Ｙも希土類元素として扱う）を含有するオキシ水酸化鉄の粉末（原料粉）が得られる。オキシ水酸化鉄生成後に希土類元素を添加した場合は、希土類元素はオキシ水酸化鉄粒子の表面に被着された形で存在すると考えられる。希土類元素（Ｙも希土類元素として扱う）の他に、焼結防止剤としてＡｌ、Ｗ、Ｍｏなどをオキシ水酸化鉄粒子中に存在させてもよく、還元温度を下げる効果のある貴金属元素を存在させてもよい。さらに、磁気特性や耐候性を改善するためにＣｏを含有させてもよい。これらを含有させるには、Ａｌ含有塩水溶液、Ｗ含有塩水溶液、Ｍｏ含有塩水溶液、貴金属元素含有塩水溶液またはＣｏ含有塩水溶液をオキシ水酸化鉄の生成反応に同伴させるとよい。Ａｌ含有塩としては、硫酸Ａｌやアルミン酸塩などが挙げられる。Ｗ、Ｍｏ、Ｃｏの含有塩としては、硫酸塩、硝酸塩などが挙げられる。貴金属元素含有塩は、Ｒｕ、Ａｕなどの塩化物などが挙げられる。
【００２３】
希土類元素（Ｙも希土類元素として扱う）の添加は水溶液中のＦｅに対するモル比で３.５〜１５モル％とすることが好ましく、４〜１０モル％とすることがより好ましい。４モル％より少ない場合は、焼結防止効果に乏しく、最終的な窒化鉄系磁性粉末のＴＡＰ密度を十分に下げることが難しくなる。逆に希土類元素（Ｙも希土類元素として扱う）の添加量が多すぎると、非磁性成分が増加することによって飽和磁化σｓが低下するため好ましくない。Ａｌの添加量は水溶液中のＦｅに対するモル比で５〜１５モル％とすることが好ましく、７〜２０モル％がより好ましい。Ａｌに関しても少なすぎると焼結防止効果が小さく、多すぎると飽和磁化σｓの低下を招き好ましくない。ＣｏはＦｅに対するモル比で１０モル％以下の添加量とする。それを超えるとＦｅ4ＮやＦｅ3Ｎといった高温相が生成しやすくなるため、好ましくない。貴金属元素を添加する場合は、Ｆｅに対するモル比で０.０１〜５モル％とすることが好ましい。なお、これらの添加元素の添加量は、最終的に得られる窒化鉄系磁性粉末中における含有量としてほぼ反映される。
【００２４】
このようにして得られたオキシ水酸化鉄は、濾過、水洗工程を経た後、２００℃以下の温度で乾燥して、還元処理に供することができる。あるいはこのオキシ水酸化鉄に、２００〜６００℃で脱水する処理や水分濃度５〜２０質量％の水素雰囲気中で還元する処理を加えて、オキシ水酸化鉄から変性した鉄系酸化物粒子とし、これを還元処理に供してもよい。
【００２５】
〔還元工程〕
還元処理の方法は特に限定されるものではないが、一般的には水素（Ｈ2）を使用した乾式法が適している。その乾式法による還元温度は３００〜７００℃が好ましく、３５０〜６５０℃が一層好ましい。上記還元温度でα−Ｆｅ等に還元した後、温度をさらに上げて結晶性を向上させる多段還元を実施してもよい。
【００２６】
〔窒化工程〕
次いで、α−Ｆｅを窒化処理に供する。具体的には例えば特許文献４に記載されているアンモニア法を適用することができる。すなわち反応炉内にα−Ｆｅ粉末を入れ、アンモニアに代表される窒素含有ガス、またはその窒素含有ガスを５０ｖｏｌ％以上の割合で混合した混合ガスを２００℃以下で流しながら、数十時間保持することによってＦｅ16Ｎ2相を主体とする粉体を得ることができる。その際、ゲージ圧０.１ＭＰａ以上の加圧下で反応を進行させてもよい。反応炉内の酸素濃度、水素濃度および水分濃度はいずれも０.１ｖｏｌ％以下であることが好ましく、数百ｐｐｍ以下であることが一層好ましい。
【００２７】
窒化処理温度や時間、雰囲気については、原料粉末の組成によって適宜変更することができる。前記の窒化率が７０％以上、好ましくは７５％以上となるように、十分に窒化させることが重要である。前記のオキシ水酸化鉄合成工程を経たものでは、希土類元素による窒化阻害が生じないので、例えば１００〜２００℃の温度で窒化処理することにより上記の高い窒化率を達成することは容易である。
【００２８】
〔徐還元工程〕
窒化処理後、耐候性を改善するために徐還元処理を施してもよい。
【実施例】
【００２９】
《実施例１》
０.２ｍｏｌ／Ｌ（Ｌはリットルを表す）のＦｅＳＯ4水溶液４Ｌに酸化イットリウムの硫酸水溶液（Ｙ濃度２.０質量％）を３７.４ｇ添加した。この液を４０℃に保持し、Ｆｅに対して炭酸が３当量となる量の顆粒状の炭酸ナトリウムを直接添加して４５ｍｉｎ熟成し、炭酸鉄を主体とする懸濁液を得た。これに純酸素を１５０ｍＬ／ｍｉｎで５分間通気した後、液温を６０℃まで昇温させた。その液に過酸化水素水（濃度１２質量％）を０.７８ｇ／ｍｉｎの速度で添加しつづけ、オキシ水酸化鉄粒子を成長させた。過酸化水素水の添加開始からの時間が３０〜５０ｍｉｎの間、０.８５質量％の硫酸アルミニウム水溶液を８.４ｇ／ｍｉｎの速度で添加した。酸化終了は過酸化水素水の添加開始から１０７ｍｉｎ経過時点とした。この酸化処理の後、酸化イットリウムの硫酸水溶液（Ｙ濃度２.０質量％）を１４９.６ｇ添加した。このようにして、Ａｌが固溶され、Ｙが粒子表面に被着されたオキシ水酸化鉄を得た。このオキシ水酸化鉄はろ過・水洗させた後、空気中１１０℃で乾燥させ、原料粉とした。
【００３０】
上記原料粉をガス貫通型還元炉に入れ、水素ガスにより５４０℃、１ｈの還元処理を施した後、３０℃まで冷却を行った。これにより、α−Ｆｅの粉末が得られた。この温度で水素ガスからアンモニアガスに切り替えて、再度１３０℃まで昇温し、２０ｈ窒化処理を行った。これによりα−Ｆｅが窒化され、窒化鉄系磁性粉末（試料粉末）が得られた。
【００３１】
上記試料粉末について、以下の方法で組成、窒化率、比表面積、ＴＡＰ密度、磁気特性を調べた。また、前述の手法によりＴＥＭ観察により平均粒子径を調べた。これらの結果を表１に示す（以下の各例において同じ）。
【００３２】
〔組成分析〕
磁性粉末中のＦｅの定量は平沼産業株式会社製平沼自動滴定装置（ＣＯＭＴＩＭＥ−９８０）を用いて行った。また磁性粉末中のＡｌ、希土類元素（Ｙも希土類元素として扱う）の定量は日本ジャーレルアッシュ株式会社製高周波誘導プラズマ発光分析装置（ＩＲＩＳ／ＡＰ）を用いて行った。これらの定量結果は質量％として与えられるので、一旦全元素の割合を原子％に変換し、Ｘ／Ｆｅ×１００により元素ＸのＦｅに対するモル比（Ｘ／Ｆｅモル比）を算出した。
【００３３】
〔窒化率の測定〕
磁性粉末について、Ｘ線回折装置（株式会社リガク製、ＲＩＮＴ−２１００）を用いて、Ｃｏ−Ｋα線を使用して、４０ｋＶ、３０ｍＡにて２θ＝２０〜６０°の範囲をスキャンスピード０.８０°／ｍｉｎ、サンプリング幅０.０４０°でスキャンすることによりＸ線回折パターンを求め、２θ＝５０.０°付近に検出されるピークの強度Ｉ1と、２θ＝５２.４°付近に検出されるピークの強度Ｉ2との強度比Ｉ1／Ｉ2を求めた。このＩ1／Ｉ2に基づき、前述のとおり窒化率を算出した。
【００３４】
〔比表面積の測定〕
ユアサアイオニクス製４ソーブＵＳを使用して、ＢＥＴ法により測定した。
【００３５】
〔ＴＡＰ密度の測定〕
ガラス製のサンプルセル（５ｍｍ径×４０ｍｍ高さ）に磁性粉末９０〜１００ｍｇを入れ、タップ高さ１０ｃｍとして、２００回行うことによって測定した。
【００３６】
〔磁気測定〕
ＶＳＭ（東英工業株式会社製、ＶＳＭ−７Ｐ）を用いて、最大７９６ｋＡ／ｍの外部印加磁場で測定した。すなわち、まず外部磁場７９６ｋＡ／ｍを一方向に印加し（こちらを正方向とする）、次いで外部磁場０まで７.９６ｋＡ／ｍごとに減少させ、その後逆方向（負方向）に７.９６ｋＡ／ｍごとに印加してヒステリシス曲線を作成し、このヒステリシス曲線から保磁力Ｈｃ、飽和磁化σｓ、角形比ＳＱを求めた。ここで角形比ＳＱ＝残留磁化σｒ／飽和磁化σｓである。
【００３７】
次に、この試料粉末（窒化鉄系磁性粉末）を用いて、以下の手順で磁性塗料を作製し、それを塗布した磁気テープを作製した。
【００３８】
［１］磁性塗料の作製
試料粉末０.５００ｇを秤量し、ポット（内径４５ｍｍ、深さ１３ｍｍ）へ入れる。蓋を開けた状態で１０分間放置する。次にビヒクル〔塩ビ系樹脂ＭＲ‐１１０（２２質量％）、シクロヘキサノン（３８.７質量％）、アセチルアセトン（０.３質量％）、ステアリン酸ｎブチル（０.３質量％）、メチルエチルケトン（ＭＥＫ，３８.７質量％）の混合溶液〕をマイクロピペットで０.７００ｍＬ採取し、これを前記のポットに添加する。すぐにスチールボール（２φ）３０ｇ、ナイロンボール（８φ）１０個をポットへ加え、蓋を閉じ１０分間静置する。その後、このポットを遠心式ボールミル（ＦＲＩＴＳＣＨ  Ｐ−６）にセットし、ゆっくりと回転数を上げ、６００ｒｐｍに合わせ、６０分間分散を行う。遠心式ボールミルが停止した後、ポットを取り出し、マイクロピペットを使用し、あらかじめＭＥＫとトルエンを１：１で混合しておいた調整液を１８００ｍＬ添加する。再度、遠心式ボールミルにポットをセットし、６００ｒｐｍで５分間分散し、分散を終了する。
【００３９】
［２］磁気テープの作製
前記の分散を終了した後、ポットの蓋を開け、ナイロンボールを取り除き、塗料をスチールボールごとアプリケータ（５５μｍ）へ入れ、支持フィルム（東レ株式会社製のポリエチレンフィルム：商品名１５Ｃ−Ｂ５００：膜厚１５μｍ）に対して塗布を行う。塗布後、すばやく磁束密度０.５５Ｔの配向器のコイル中心に置き、磁場配向させ、その後乾燥させる。
【００４０】
このようにして得られた磁気テープについて、上記の磁気測定装置により最大７９６ｋＡ／ｍの外部印加磁場で、保磁力Ｈｃｘ、保磁力分布ＳＦＤｘ、角形比ＳＱｘ、配向比ＯＲの測定を行った。その結果を表１に示す（以下の各例において同じ）。
【００４１】
《実施例２》
実施例１において酸化イットリウムの硫酸水溶液の添加量を１５６ｇに変更した以外、実施例１と同様の条件で磁性粉末を製造し、実施例１と同様の測定を行った。
【００４２】
《実施例３》
実施例１において硫酸アルミニウム水溶液を過酸化水素水とともに添加せず、酸化イットリウムの硫酸水溶液を添加した後に、硫酸アルミニウム水溶液を添加するように変更した以外、実施例１と同様の条件で磁性粉末を製造し、実施例１と同様の測定を行った。
【００４３】
《実施例４〜５》
実施例３において酸化イットリウムの硫酸水溶液の添加量を種々変化させた以外、実施例１と同様の条件で磁性粉末を製造し、実施例１と同様の測定を行った。
【００４４】
《実施例６》
実施例１において結晶核の形成を過酸化水素水で行った以外、実施例１と同様の条件で磁性粉末を製造し、実施例１と同様の測定を行った。
【００４５】
《比較例１》
実施例１において酸化イットリウムの硫酸水溶液の添加量を６２ｇに変更した以外、実施例１と同様の条件で磁性粉末を製造し、実施例１と同様の測定を行った。
【００４６】
《比較例２》
実施例１において硫酸アルミニウム水溶液の添加量を３１７.６ｇに変更した以外、実施例１と同様の条件で磁性粉末を製造し、実施例１と同様の測定を行った。
【００４７】
《比較例３》
比較例１において硫酸アルミニウム水溶液の添加量を１３５.４ｇに変更した以外、実施例１と同様の条件で磁性粉末を製造し、実施例１と同様の測定を行った。
【００４８】
《比較例４，５》
実施例４，５において、窒化の際の温度を１２０℃とした以外、実施例４，５と同様の条件で磁性粉末を製造し、実施例１と同様の測定を行った。
【００４９】
《比較例６》
実施例１においてオキシ水酸化鉄の成長過程で用いる酸化剤を過酸化水素水から従来一般的な空気に変更した以外、実施例１と同様の条件で磁性粉末を製造し、実施例１と同様の測定を行った。
【００５０】
《比較例７》
比較例６において、硫酸アルミニウム水溶液の添加量を１６４.９９ｇに変更した以外、実施例１と同様の条件で磁性粉末を製造し、実施例１と同様の測定を行った。
【００５１】
《比較例８》
０.２モル／Ｌ（Ｌはリットルを表す）のＦｅＳＯ4水溶液４Ｌに、１２モル／ＬのＮａＯＨ水溶液０.５Ｌと、Ａｌ／Ｆｅ（ＡｌのＦｅに対する原子比、以下同様）＝１０％となる量のアルミン酸ナトリウムとなる量を加えたうえで、これに純酸素を１５０ｍＬ／ｍｉｎで５分間通気した後、４０℃の液温を維持しながら、核形成の段階で空気を３００ｍＬ／ｍｉｎの流量で２.５時間吹き込むことにより、Ａｌを固溶したオキシ水酸化鉄を析出させた。この酸化処理のあと、析出した殿物（オキシ水酸化鉄）を濾過・水洗したうえ再度水中に分散させた。
【００５２】
この分散液にＹ／Ｆｅ＝２.０％となる量の硝酸イットリウムを加え、４０℃でＡｌ／Ｆｅ＝１.６％となる量のアルミン酸ナトリウムおよびＮａＯＨを添加してｐＨ＝７〜８に調整し、粒子表面にイットリウムおよびアルミニウム被着させた。その後、液を濾過して得た固形分を水洗したのち、空気中１１０℃の条件で乾燥させ、原料粉とした。その後はこの原料粉に対して実施例１と同様の処理を行って磁性粉末を製造し、実施例１と同様の測定を行った。
【００５３】
《比較例９》
比較例８で得られた原料粉（オキシ水酸化鉄）に対して、水素ガス中で５００℃×３ｈの還元処理を施した後、昇温して６００℃×１５ｍｉｎの熱処理を施し、その後１００℃まで冷却した。この温度で水素ガスをアンモニアガスに切り替え、再度昇温して１４０℃に達したところで、２０時間窒化処理を行った。窒化処理後は８０℃まで冷却し、窒素ガスに切り替えた。そして、この窒素ガスに０.０１〜２％のＯ2濃度となるように空気を添加して粒子表面の徐酸化処理を行い、大気中に取り出した。
【００５４】
【表１】
2008103510.tif 000003
【００５５】
図１に、各例で得られた窒化鉄系磁性粉末のＴＡＰ密度と窒化率の関係を示す。図２に、各例で得られた窒化鉄系磁性粉末のＹ／Ｆｅモル比と窒化率の関係を示す。
表１、図１、図２からわかるように、オキシ水酸化鉄の成長過程で過酸化水素水を酸化剤に使用した各実施例のものは、希土類元素を十分に添加しているにもかかわらず高い窒化率が得られており、また焼結が抑制されたことによりＴＡＰ密度の低い粉末が実現できた。
【００５６】
これに対し、比較例１は希土類元素の含有量が少ないので、保磁力としては高い値を示しているが、平均粒子径が大きくなっており、ＴＡＰ密度が高くなり、粒度分布も悪くなっていることに起因したと思われるＳＦＤｘ値の悪化傾向が見られる。比較例２は焼結防止剤であり、非磁性成分であるＡｌ含有量が多いので、Ｈｃｘなどの基本的な磁気特性の低下が確認された。比較例３は希土類元素の含有量が少なく、Ａｌ含有量が多いので、ＴＡＰ密度が高くなり、粒度分布も悪くなっていることに起因したと思われるＳＦＤｘ値の悪化傾向が見られる。比較例４、５は窒化工程での温度が低かったので十分に窒化が進行せず、十分な磁気特性が得られていない。比較例６はオキシ水酸化鉄の成長過程で空気を酸化剤に使用したことにより、希土類元素が窒化の阻害要因となり、窒化率が低くなった。その結果、磁気特性にバラツキが生じ、テープ特性においてＳＦＤｘが悪化した。比較例７はＡｌ／Ｆｅが高いことに起因して、比較例６よりもさらに磁気特性の悪化傾向が見られる。さらには粒子径のバラツキも大きくなっていると考えられ、ＳＦＤｘ値も悪化傾向を示す。比較例８、９は当初にＹを添加しなかったことに起因して、ＴＡＰの値が比較的高く、粒子径のバラツキも大きくなっていると考えられ、ＳＦＤｘ値も悪化傾向を示す。
【図面の簡単な説明】
【００５７】
【図１】実施例、比較例で得られた窒化鉄系磁性粉末について、ＴＡＰ密度と窒化率の関係を示したグラフ。
【図２】実施例、比較例で得られた窒化鉄系磁性粉末について、Ｙ／Ｆｅモル比と窒化率の関係を示したグラフ。
【図１】
2008103510.tif 000004
【図２】
2008103510.tif 000005